FR 2727675 A1 19960607 FR 9414879 A 19941201 La présente invention concerne une composition pour la fabrication de composants de construction comprenant du plâtre, ainsi que son procédé de préparation. L'objet de l'invention est notamment utilisable dans la fabrication de composants pour la construction de bâtiments, par exemple pour la réalisation de panneaux d'isolation thermique et phonique, ou d'autres éléments isolants. On connaît déjà dans l'état actuel de la technique un grand nombre d'éléments isolants entrant dans la construction d'un bâtiment, et notamment dans le revêtement des parois de celui-ci. Les éléments d'isolation et de cloisonnement connus comportent, de façon traditionnelle, un pourcentage très élevé de plâtre, mélangé à des additifs spécifiques pour en améliorer la qualité du point de vue de l'isolation phonique et/ou thermique, ainsi que la résistance au feu. Parmi les additifs souvent ajoutés au plâtre, on trouve des fibres de papier ou de cellulose ou des copeaux de bois ou de paille permettant d'améliorer dans une certaine mesure les caractéristiques d'isolation thermique et phonique des composants. Ainsi, dans EP-A-0 173 351, un procédé pour fabriquer des éléments en plâtre, en particulier des plaques de plâtre, est décrit. Ce procédé de fabrication prévoit l'utilisation d'éléments de conservation organiques ou inorganiques, en particulier des copeaux de bois, de paille, de la cellulose, de la vermiculite ou de la perlite, permettant d'améliorer les caractéristiques d'isolation du composant. Le matériau de conservation utilisé représente environ 20 à 25 % en poids du poids total des composants, dont l'essentiel est représenté par du plâtre. On connaît par ailleurs, par le brevet DE-B-10 95 187, l'utilisation de faibles proportions de papier, qui mélangé avec du plâtre, augmente la résistance de panneaux de constructions utilisés dans le secteur du bâtiment. Selon ce document, il est prévu d'ajouter à la masse de plâtre environ 0,5 à 2 % en poids de copeaux en papier de 3 à 5 mm de long, ainsi que de faibles quantités de perlite et de vermiculite pour accroître la résistance au feu des panneaux de construction à base de plâtre et de fibres de papier. En conséquence, dans l'état actuel de la technique, les panneaux de construction à base de plâtre ont toujours gardé le plâtre comme composant principal, les fibres de papier et d'autres additifs n'étant ajoutés au mélange qu'à raison d'une faible proportion en poids pour modifier le comportement des composants en question. De plus, le gâchage direct d'additifs sous la forme de constituants secs dans la composition à base de plâtre nuit à l'homogenéité donc à l'efficacité des compositions connues. Le but de la présente invention est de fournir une composition pour la fabrication de composants entrant dans la construction de bâtiments, présentant des caractéristiques homogènes et améliorées d'isolation phonique, thermique, une résistance accrue aux sollicitations mécaniques et au feu, tout en permettant la fabrication aisée de composants beaucoup plus légers et donc plus faciles à manipuler que les composants connus. A cet effet, l'invention concerne une composition pour la fabrication d'éléments de construction thermiquement et phoniquement isolants utilisables notamment dans l'industrie du bâtiment, comportant du plâtre et un ou plusieurs additifs, caractérisée en ce qu'elle comporte, en volume, les constituants suivants: 50 à 55 % de plâtre liquide; 10 à 45 % d'une pâte composite à base de fibres de papier; le pourcentage en volume restant étant constitué par au moins un additif pris dans le groupe constitué par: le carton broyé sec (0 à 10 %), 1'ALUN de potasse (0 à 2 %), le diatomé Clarcel (O à 3 %) , le décabromodiphényléther micronisé de type 102 ou 505 (0 à 10 %), la Silice colloîdale (0 à 3 %), le silicate d'aluminiui (0 à 3 %), le stéarate de calcium (0 à 3 %), une résine acrylique (0 à 3 %), un silicate pur de type Tixosil 384 (0 à 5 %), le ciment blanc (0 à 3 *), le polystyrène en microbilles (0 à 30 %), le chanvre lavé (O à 35 %), la perlite (O à 10 %), la vermiculite (O à 10 %), des sphères creuses de silicate d'aluminium (0 à 5 %), le liège granulé (0 à 30 %), et un aggloméré de fibres végétales (0 à 30 %). L'invention concerne également le procédé de préparation de la composition, ainsi que les éléments de construction obtenus par formage de la composition dans des moules de forme appropriée. L'invention sera mieux comprise à la lecture de la description détaillée qui suit, dans laquelle sont donnés plusieurs exemples de compositions conformes à l'invention. Le principe de l'invention consiste à utiliser, pour la fabrication d 'éléments thermiquement et/ou phoniquement isolants, une pâte composite constituée principalement d'eau, de fibres de papier, notamment de papier recyclé, et d'un ou plusieurs additifs spécifiques permettant d'obtenir des caractéristiques mécaniques et d'isolation adaptées à l'utilisation prévue des éléments. La pâte composite est de préférence préparée dans une cuve de malaxage dans un premier temps, puis mélangée dans un second temps avec de 1 'eau et du plâtre jouant un rôle de liant, ainsi que des microbilles de polystyrène dans le cas où une bonne isolation thermique est recherchée, ou bien des constituants qui absorbent le bruit, tels que le chanvre ou le liège, dans le cas où les caractéristiques d'isolation phonique sont surtout recherchées. Selon l'invention, la pâte composite mélangée avec l'eau, le plâtre, et les microbilles de polystyrène ou les composants d'absortion sonore, donne une composition semi-liquide, prête à être coulée dans des moules d'éléments de constructions, tels que des panneaux plans de quelques millimètres à quelques centimètres d'épaisseur destinés à l'isolation des murs, ou des coquilles isolantes, généralement de forme hémicylindrique, destinées notamment à l'isolation des conduites d'eau chaude ou froide. Les composants de la composition vont maintenant être décrits plus en détail, quant à leur fonction dans la composition, et leur proportion. La Dâte composite: elle est obtenue à partir de fibres de papier dissolues dans de l'eau avec un ou plusieurs additifs dans de faibles proportions de l'ordre de quelque pour cent en volume. Les fibres de papier remplissent un rôle de liant léger, et sont de préférence obtenues de façon économique à partir de tous types de vieux papiers recyclés. L'ensemble est malaxé dans une cuve jusqu'à l'obtention d'une pâte liquide homogène. Les additifs: ils sont choisis en fonction de leur compatibilité physicochimique entre eux, et de leur compatibilité avec les objectifs spécifiques d'isolation thermique ou phonique. On distingue entre des additifs ayant principalement une fonction de renfort mécanique (ciment blanc, aluminium en poudre, fibres de verre), les additifs antifeu (perlite, vermiculite, décabromodiphényléther micronisé de type 102 ou 505, carton broyé sec, produit diatomé Clarcel de type DIF/D CECO disponible dans le commerce, sphères creuses de silicate d'aluminium de l'ordre de 5 micromètres de diamètre), les additifs hydrophobes augmentant la résistance à l'eau de la composition après la prise (par exemple du stéarate de calcium), les additifs fluidifiants, plastifiants, ou permettant une bonne homogeneité de la pâte composite (Alun de potasse, silice colloidale, silicate d'aluminium ou silicate de type Tixosil 384 ", résine acrylique). Dans le cas d'éléments de construction à vocation principale d'isolation thermique, la pâte composite décrite ci-dessus est ensuite mélangée avec des microbilles de polystyrène (25 à 30 % en volume) ayant un diamètre de l'ordre d'un millimètre, apportant leur légèreté et leur pouvoir d'isolation thermique. A cet effet, la pâte composite et les microbilles sont mélangées dans un liant liquide de plâtre (500 grammes de plâtre sec pour 500 grammes d'eau environ), avec de préférence une faible proportion de silice colloidale (environ 3%) permettant d'obtenir un produit fini d'aspect très lisse. Des tests ont montré que les compositions de la table 1 donnent d'excellents résultats en terme d'isolation thermique, bien qu'une variation de quelque pour cent en volume puisse être tolérée sans fondamentalement altérer les propriétés des compositions. Table 1: exemples de compositions à dominante isothermique Constituant Composition 1 Composition 2 pâte composite 15 $ Vol. 12 carton broyé sec 10 Silice colloidale 3 3 M i c r o b i 1 1 e s 30 25 polystyrène Plâtre à mouler 52 50 Dans le cas d'éléments de construction à vocation principale d'isolation phonique, la pâte composite décrite ci-dessus est mélangée avec des composants antibruit, tels que les particules de chanvre (10 à 35%), fibres végétales agglomérées " granofibres ou liège (environ 30 %), ou équivalent. Divers exemples préférés de compositions à dominante isophonique sont indiqués dans la table 2 cidessous, les proportions des constituants étant toujours données, comme dans la table 1, en proportion volumique approximative (à quelques % près ) du volume total de la composition mélangée. La pâte composite est celle décrite plus haut. Table 2: Compositions à dominante isophonique: Constituant Composition Composition Composition 3 4 5 composite 17 15 25 plâtre a mouler 50 50 50 chanvre lavé 20 30 25 fibres de verre 3 Perlite/vermiculite 5 spheres creuses de 5 5 silicate d'aluminium Constituant Composition Composition Composition 6 7 8 composite 20 40 5 plâtre a mouler 50 50 50 chanvre lavé 20 35 Diatomé clarcel 3 résine/liant 2 2 poudre d aluminium 5 vermiculite - - 5 stéarate de calcium - 3 - Silicate Tioxil 384 - 5 5 Constituant Composition Composition Composition 9 10 11 Pâte composite 45 10 10 plâtre à mouler 50 55 50 Alun de potasse 2 Ciment blanc 3 Perlite/vermiculite 5 10 chanvre lavé 20 Liège ou granofibre - 30 sphères creuses de - 10 silicate d'aluminium La composition du type de celles décrites cidessus est homogene et liquide, et en raison du plâtre, se solidifie après prise en quelques minutes. Pour mettre en oeuvre la composition et fabriquer des éléments isolants, on coule de façon connue une quantité de composition dans des moules plans ou semi-circulaires. Dans le cas de la réalisation de panneaux isolants plats, les dimensions généralement retenues pour une bonne maniabilité sont de 1,20mx0,80m pour les faux-plafonds et doublages, pour une épaisseur de 2 mm à plus de 25 mm, et de 0,60mx0,80m pour les cloisons, avec une épaisseur de 5 à 10 cm. Selon une variante avantageuse des panneaux isolants, au moins une de leur face peut être revêtue d'un tissu de renfort en fibre de verre ou en papier ignifugé, selon l'utilisation souhaitée du panneau. A cet effet, il suffit de disposer le tissu ou le papier en question dans le moule, avant d'y verser la composition. De ce qui précède, il résulte que l'invention répond parfaitement aux objectifs visés, en proposant une composition permettant la fabrication d'éléments de construction utilisant du plâtre, mais également d'autres constituants, et ceci en très fortes proportions par rapport aux usages en la matière. De ce fait, les caractéristiques d'isolation thermique, phonique, de résistance mécanique et au feu sont plus homogènes et considérablement améliorées par rapport à l'état antérieur de la technique, tout en offrant un poids inférieur et une maniabilité accrue. Ainsi, grâce aux compositions selon l'invention, on a constaté que l'isolation thermique a pu être augmentée de 35 %, l'isolation phonique de 30 %, et le poids des éléments de construction peut être diminué de 40 à 50 % par rapport aux éléments de construction couramment utilisés. REVENDICATIONS 1. Composition pour la fabrication d'éléments de construction thermiquement et phoniquement isolants utilisables notamment dans l'industrie du bâtiment, comportant du plâtre et un ou plusieurs additifs, caractérisée en ce qu'elle comporte, en volume, les constituants suivants: 50 à 55 % de plâtre liquide; 10 à 45 % d'une pâte composite à base de fibres de papier; le pourcentage en volume restant étant constitué par au moins un additif pris dans le groupe constitué par: le carton broyé sec (0 à 10 %), 1'ALUN de potasse (0 à 2 %), le diatomé Clarcel (O à 3 %) , le décabromodiphényléther micronisé de type 102 ou 505 (0 à 10 %), la Silice colloîdale (O à 3 %), le silicate d'aluminium (0 à 3 %), le stéarate de calcium (0 à 3 %), une résine acrylique (0 à 3 %), un silicate pur de type Tixosil 384 (0 à 5 %), le ciment blanc (0 à 3 %), le polystyrène en microbilles (0 à 30 %), le chanvre lavé (O à 35 %), la perlite (0 à 10 %), la vermiculite (0 à 10 %), des sphères creuses de silicate d'aluminium (0 à 5 %), le liège granulé (0 à 30 %), et un aggloméré de fibres végétales (0 à 30 %). 2. Composition selon la revendication 1, caractérisée en ce qu'elle comporte, en volume, environ: 15 % de pâte composite; 3% de silice colloidale; 30 % de microbilles de polystyrène; 52 % de plâtre à mouler. 3. Composition selon la revendication 1, caractérisée en ce qu'elle comporte, en volume, environ: 12 % de pâte composite; 10 % de carton broyé sec; 3 % de silice colloidale; 25% de microbilles de polystyrene d'environ 1 de diamètre; 50 % de plâtre à mouler. 4. Composition selon la revendication 1, caractérisée en ce qu'elle comporte, en volume, environ: 17 % de pâte composite; 50 % de plâtre à mouler; 20 % de chanvre lavé; 3 % de fibres de verre; 5 % de perlite; 5 % de sphères creuses de silicate d'aluminium. 5. Composition selon la revendication 1, caractérisée en ce qu'elle comporte, en volume, environ: 15 % de pâte composite; 30 % de chanvre lavé; 5 % de sphères creuses de silicate d'aluminium; 50 % de plâtre à mouler. 6. Composition selon la revendication 1, caractérisée en ce qu'elle comporte, en volume, environ: 25 % de pâte composite; 25 % de chanvre lavé; 50 % de plâtre à mouler. 7. Composition selon la revendication 1, caractérisée en ce qu'elle comporte, en volume, environ: 5 % de pâte composite; 35 % de chanvre lavé; 5 % de vermiculite; 5 % de silicate Tixosil 384 ; 50 % de plâtre à mouler. 8. Composition selon la revendication 1, caractérisée en ce qu'elle comporte, en volume, environ: 45 % de pâte composite; 2 % d'Alun de potasse; 3 % de ciment blanc; 50 % de plâtre à mouler. 9. Composition selon la revendication 1, caractérisée en ce qu'elle comporte, en volume, environ: 10 % de pâte composite; 10 % de perlite; 30 % de liège granulé; 50 % de plâtre à mouler. 10. Procédé de fabrication d'un élément de construction utilisant la composition selon l'une quelconque des revendications précédentes, caractérisé en ce qu'il comporte les étapes consistant à: a) préparer une pâte composite par mélange dans une cuve de fibres de papier, notamment de fibres de papier recyclé, d'au moins un additif, et d'eau en quantité appropriée pour obtenir une pâte semi-liquide; b) mélanger dans une cuve une proportion en volume de pâte composite tel qu'indiqué dans l'une des revendications précedentes, avec une proportion correspondante en volume de plâtre à mouler liquide et d'additifs. c) verser l'ensemble de la composition dans des moules correspondant à la forme des éléments à fabriquer; d) démouler les éléments ainsi obtenus après leur prise. 11. Elément de construction en forme de panneau plan utilisant une composition selon l'une quelconque des revendications 1 à 9, caractérisé en ce qu'il comporte une épaisseur de 12 à 25 mm, et en ce qu'il comporte sur au moins une face un revêtement en tissu de fibres de verre. 12. Elément de construction utilisant une composition selon l'une des revendications 1 à 9, caractérisé en ce qu'il présente la forme d'une coquille en demi-cylindre de forme adaptée au revêtement de corps cylindriques, notamment de conduites d'eau.